Procédé de revêtement d’une surface, comprenant les étapes suivantes : l’application d’une couche d’une composition durcissable sur ladite surface ; l’irradiation de la composition durcissable par un premier rayonnement ayant une longueur d’onde de 100 à 280 nm, de sorte à obtenir une composition partiellement durcie ; et l’irradiation de la composition partiellement durcie par un deuxième rayonnement comprenant au moins une longueur d’onde supérieure à la longueur d’onde du premier rayonnement et/ou un faisceau d’électrons, de sorte à obtenir une composition durcie ; dans lequel la composition durcissable comprend au moins un composé durcissable par rayonnement actinique et des particules d’au moins un polyamide. Procédé selon la revendication 1, dans lequel la composition durcissable comprend de 0,01 à 2 % en poids de particules d’au moins un polyamide, de préférence de 0,01 à 1,5 % en poids, par rapport au poids total de la composition. Procédé selon la revendication 1 ou 2, dans lequel les particules du au moins un polyamide ont un diamètre médian en volume Dv50 inférieur ou égal à 20 µm, de préférence de 1 à 20 µm. Procédé selon l’une des revendications 1 à 3, dans lequel le polyamide est choisi dans le groupe constitué du polyamide 12, du polyamide 11, du polyamide 10, du polyamide 6, du polyamide 6.10, du polyamide 6.12, du polyamide 6.6, du polyamide 10.10, du polyamide 10.12 et des combinaisons de ceux-ci. Procédé selon l’une des revendications 1 à 4, dans lequel l’au moins un composé durcissable par rayonnement actinique est un composé éthyléniquement insaturé, de préférence un composé comprenant au moins un groupe choisi parmi acrylate, méthacrylate, cyanoacrylate, acrylamide, méthacrylamide, styrène, maléate, fumarate, itaconate, allyle, propényle, vinyle, méthylidène malonate et des combinaisons de ceux-ci, plus préférentiellement un composé comprenant au moins un groupe fonctionnel choisi parmi acrylate, méthacrylate et vinyle, plus préférentiellement encore un composé comprenant au moins un groupe fonctionnel choisi parmi acrylate et méthacrylate. Procédé selon l’une des revendications 1 à 5, dans lequel la composition durcissable comprend au moins un photoinitiateur, de préférence choisi dans le groupe constitué des benzoïnes, des éthers de benzoïne, des acétophénones, du benzile, des cétals de benzile, des anthraquinones, des oxydes de phosphine, des α-hydroxycétones, des phénylglyoxylates, des α-aminocétones, des benzophénones, des thioxanthones, des xanthones, des dérivés d’acridine, des dérivés de phénazène, des dérivés de quinoxaline, des dérivés de triazine et des combinaisons de ceux-ci. Procédé selon l’une des revendications 1 à 6, dans lequel le premier rayonnement a une longueur d’onde de 150 à 250 nm, de préférence de 150 à 200 nm, de préférence encore de 168 à 180 nm, plus préférentiellement de 172 à 175 nm. Procédé selon l’une des revendications 1 à 7, dans lequel l’irradiation de la composition durcissable par le premier rayonnement est effectuée à l’aide d’une lampe excimer. Procédé selon l’une des revendications 1 à 8, dans lequel le deuxième rayonnement a un spectre de longueur d’onde compris dans la gamme de 100 à 900 nm, de préférence de 180 à 500 nm. Procédé selon l’une des revendications 1 à 9, dans lequel le deuxième rayonnement comprend au moins une longueur d’onde dans la gamme de 285 à 900 nm, de préférence dans la gamme de 300 à 500 mn. Procédé selon l’une des revendications 1 à 10, dans lequel le deuxième rayonnement est émis par une lampe à vapeur de mercure non dopée, une lampe à vapeur de mercure dopée ou une lampe LED, de préférence de longueur d’onde comprise dans la gamme de 350 nm à 405 nm. Procédé selon l’une des revendications 1 à 11, dans lequel la couche de composition durcissable appliquée sur la surface a une épaisseur inférieure ou égale à 100 µm, de préférence inférieure ou égale à 50 µm, de préférence encore inférieure ou égale à 20 µm. Couche de revêtement obtenue par un procédé selon l’une des revendications 1 à 12. Objet comprenant une surface recouverte d’une couche de revêtement selon la revendication 13. Composition comprenant au moins un composé durcissable par rayonnement actinique et de 0,01 à 2 % en poids de particules d’au moins un polyamide, de préférence de 0,01 à 1,5 % en poids, par rapport au poids total de la composition. Utilisation d’une lampe excimer pour durcir au moins partiellement une composition selon la revendication 15.